(57)【要約】【課題】温感付与効果が高く、かつ、温感付与に伴う刺激が低い貼付剤を提供すること。【解決手段】シート状の支持体上に含水系粘着剤層を有する貼付剤において、前記支持体の透湿度が、３００ｇ／ｍ２／２４時間以下であり、前記含水系粘着剤層が、温感刺激成分とクロタミトンとを含有することを特徴とする貼付剤。該貼付剤は、手首から手指までの部位、及び、膝から足指までの部位からなる群より選ばれる抹消部位用として特に好適である。【選択図】なし【特許請求の範囲】
【請求項１】
シート状の支持体上に含水系粘着剤層を有する貼付剤において、
前記支持体の透湿度が、３００ｇ／ｍ２／２４時間以下であり、
前記含水系粘着剤層が、温感刺激成分とクロタミトンとを含有する貼付剤。
【請求項２】
手首から手指までの部位、及び、膝から足指までの部位からなる群より選ばれる抹消部位に貼付される、請求項１記載の貼付剤。
【発明の詳細な説明】
【技術分野】
【０００１】
本発明は、貼付剤に関する。
【背景技術】
【０００２】
薬物を経皮吸収させるための製剤としては、シート状の支持体上に粘着剤層（膏体）が積層された貼付剤が用いられている。
貼付剤の中には、カプサイシン又はその類似物質などの温感刺激成分、を配合することによって温感を付与する温感貼付剤がある。
温感貼付剤を肩や腰に貼付した場合に貼付部位が温かく感じられるのは、温感刺激成分が感覚神経細胞の表面に存在する温度受容体（ＴＲＰＶ１）と結合することによって、体が温感を感じる活性化温度閾値が皮膚温度以下に低下するため、と言われている。
含水系温感貼付剤の場合、貼付部位における水の気化熱の影響によって貼付部位の皮膚温度が下がり、温感を感じにくい（温感付与効果が低い）。加えて、手の甲や足などの末梢部位は元々皮膚温度が低いため、該末梢部位に貼付剤を貼付した場合に、貼付部位の活性化温度閾値を、皮膚温度以下にまで低下させることが難しい。したがって、従来、含水系貼付剤を採用して充分な温感付与効果を得るのは困難であった。
こうした問題に対し、たとえば、特定の高分子フィルムと織布または不織布とを接着した支持体層の織布または不織布面に、親水性基剤層が設けられた含水系貼付剤が提案されている（特許文献１参照）。かかる含水系貼付剤では、高分子フィルムを用いて皮膚との気密性を確保することで温熱効果を高めている。
【先行技術文献】
【特許文献】
【０００３】
【特許文献１】特開平１０−２９８０６５号公報
【発明の概要】
【発明が解決しようとする課題】
【０００４】
しかしながら、特許文献１における高分子フィルムを用いた貼付剤では、貼付部位の気密性を高めることで、水の気化熱の影響による皮膚温度の低下を抑制し、温感を実感しやすくできるものの、これに伴ってヒリヒリとした刺激や痛みを与えやすくなる。
本発明は、上記事情に鑑みてなされたものであり、温感付与効果が高く、かつ、温感付与に伴う刺激が低い貼付剤、を課題とする。
【課題を解決するための手段】
【０００５】
本発明者らは鋭意検討した結果、上記課題を解決するために以下の手段を提供する。
すなわち、本発明の貼付剤は、シート状の支持体上に含水系粘着剤層を有する貼付剤において、前記支持体の透湿度が、３００ｇ／ｍ２／２４時間以下であり、前記含水系粘着剤層が、温感刺激成分とクロタミトンとを含有することを特徴とする。
本発明の貼付剤は、手首から手指までの部位、及び、膝から足指までの部位からなる群より選ばれる抹消部位に貼付されることが好ましい。
【発明の効果】
【０００６】
本発明によれば、温感付与効果が高く、かつ、温感付与に伴う刺激が低い貼付剤を提供できる。
【発明を実施するための形態】
【０００７】
本発明の貼付剤は、シート状の支持体上に含水系粘着剤層を有するものである。
【０００８】
＜支持体＞
本発明の貼付剤に用いられるシート状の支持体の透湿度は、３００ｇ／ｍ２／２４時間以下である。該支持体の透湿度が３００ｇ／ｍ２／２４時間以下であることにより、貼付部位の温感実感及び温感持続性に優れる。
該支持体の透湿度は、好ましくは１５０ｇ／ｍ２／２４時間以下であり、より好ましくは５０ｇ／ｍ２／２４時間以下である。該支持体の透湿度は、０ｇ／ｍ２／２４時間でもよい。
本発明において「支持体の透湿度」とは、ＪＩＳ一般試験法「繊維製品の透湿度試験方法（塩化カルシウム法）」において、温度４０℃、湿度９０％ＲＨの恒温・恒湿条件下で、試験体の単位時間当たりの質量の変化量を、２４時間当たりの変化量（ｇ／ｍ２／２４ｈ）に換算したものを意味する（ＪＩＳ  Ｌ  １０９９−２０１２に準拠）。
【０００９】
シート状の支持体としては、透湿度が３００ｇ／ｍ２／２４時間以下であれば特に制限されず、なかでも樹脂フィルムが好適に用いられる。支持体が樹脂フィルムであることにより、貼付剤と皮膚（貼付部位）との気密性が高まり、さらに良好な温感が得られやすくなる。加えて、温感の持続性がより向上する。
樹脂フィルムの材質としては、ポリエステル、ポリエチレン、ポリプロピレン、ポリアミド、ポリ塩化ビニル、ポリウレタン、ポリビニルアルコール、ポリアクリロニトリル等が挙げられ、ポリプロピレン、ポリエチレン、ポリ塩化ビニルが好ましい。
【００１０】
また、シート状の支持体としては、たとえば、含水系粘着剤層と良好な投錨性が得られやすいことから、前記樹脂フィルムと繊維層とが積層したものでもよい。
該繊維層には、織布、不織布、編布などを用いることができる。好ましい繊維は、熱可塑性繊維、又は、熱可塑性繊維と非熱可塑性繊維との混紡である。具体的には、熱可塑性繊維としては、ポリエステル繊維、ポリエチレン繊維、ポリプロピレン繊維、ポリアミド繊維、ポリ塩化ビニル繊維、ポリウレタン繊維、ポリビニルアルコール繊維、ポリアクリロニトリル繊維、ガラス繊維、金属繊維、レーヨン等が挙げられる。これらの熱可塑性繊維は、１種を単独で用いてもよく、２種以上の混紡繊維として用いてもよい。非熱可塑性繊維としては、パルプ、アセテート、キュプラ、麻、絹、綿、竹、羊毛等が挙げられる。これらの非熱可塑性繊維は、１種を単独で用いてもよく、２種以上を併用してもよい。
また、前記繊維層としては、０．１〜３３０デシテックスの繊維、好ましくは１〜１６５デシテックスの繊維を用い、目付けが３〜５００ｇ／ｍ２、好ましくは５〜２００ｇ／ｍ２、より好ましくは１０〜１００ｇ／ｍ２のシート状に加工したもの（シート状繊維層）が好適である。このシート状繊維層は、含水系粘着剤層の投錨性が特に良好であり、また、繊維層によるシート体のごわつきがないため、皮膚に貼付したときの使用感が優れ、貼付中のはがれ・めくれも起きにくいことから好ましい。
前記樹脂フィルムと繊維層とは、熱溶融により、又は接着剤により、部分ラミネート加工もしくは全面ラミネート加工することで一体化できる。
ラミネート加工する場合、熱溶融法では、エキストルージョンラミネートが好ましく使用され、接着剤法では、ホットメルトラミネート、ドライラミネート、ウェットラミネートが好ましく使用される。
接着剤を用いてラミネート加工する場合、接着剤としては、ポリウレタン、エチレン−酢酸ビニル共重合体、アクリル、アミド、デンプン、カゼイン、酢酸ビニルエマルジョン、スチレンブタジエンゴム、シリコーンゴム等を用いたものが挙げられる。
また、支持体には、含水系粘着剤層との接着性を良好にするため、コロナ処理、プラズマ放電処理等を施してもよく、また、アンカーコート剤を塗布してもよい。
【００１１】
＜含水系粘着剤層＞
含水系粘着剤層（膏体）は、たとえば、支持体上又はライナー（膏面被覆物）上に、該粘着剤層を構成する含水系粘着剤組成物を塗工して形成される層である。
含水系粘着剤層（膏体）の含水率は、４０質量％以上が好ましく、５０質量％以上がより好ましく、６２質量％以上が特に好ましい。膏体の含水率の上限値は９０質量％以下が好ましく、８０質量％以下がより好ましく、７０質量％以下が特に好ましい。該含水率が好ましい下限値未満であれば、温感刺激成分の温度受容体（ＴＲＰＶ１）への作用が弱くなり、温感付与効果が得られにくくなる。該含水率が好ましい上限値を超えると、粘着基剤の保形性が悪くなり、貼付剤を剥離した際に膏体が皮膚に残る場合がある。
本発明における含水系粘着剤層は、温感刺激成分とクロタミトンとを含有する。含水系粘着剤層は、温感刺激成分及びクロタミトン以外のその他成分として、粘着基剤を含有し、薬効成分等の任意成分をさらに含有してもよい。
【００１２】
（温感刺激成分）
温感刺激成分としては、含水系粘着剤層が皮膚に接触した際、皮膚に温感を感じさせる物質であればよく、たとえばカプシコシド、カプサイシン、カプサイシン類似体（カプサイシノイド、ジヒドロカプサイシン、ジヒドロキシカプサイシン等）、カプサンチン、ニコチン酸ベンジル、ニコチン酸β−ブトキシエチル、Ｎ−アシルワニルアミド、ノナン酸バニリルアミド、バニリルアルコールアルキルエーテル、バニリルブチルエーテル等が挙げられる。
温感刺激成分は、１種を単独で用いてもよく、２種以上を併用してもよい。
なかでも、温感刺激成分としては、温感の実感度がより高いことから、カプシコシド、カプサイシン、カプサイシノイド、ジヒドロカプサイシン、ジヒドロキシカプサイシン、カプサンチン、ニコチン酸ベンジル、ニコチン酸β−ブトキシエチル、Ｎ−アシルワニルアミド、ノナン酸バニリルアミド、バニリルアルコールアルキルエーテル及びバニリルブチルエーテルからなる群より選ばれる１以上が好ましく、カプサイシン、バニリルブチルエーテル及びノナン酸バニリルアミドからなる群より選ばれる１以上がより好ましく、カプサイシンが最も好ましい。
本発明においては、カプサイシンやカプサイシン類似体の供給源として、トウガラシエキス、トウガラシチンキ、トウガラシ末等のトウガラシ由来物質を配合することができる。
【００１３】
含水系粘着剤層（膏体）中、温感刺激成分の含有量は、本発明の効果を妨げない範囲で有効量とすることができ、温感実感の点から、０．００２〜１．５質量％が好ましく、０．０１〜０．７５質量％がより好ましい。
温感刺激成分の含有量が好ましい下限値未満では、充分な温感付与効果が得られない場合があり、好ましい上限値を超えると、温感刺激が強く、痛みを伴う場合がある。
具体的には、温感刺激成分としてカプサイシン又はカプサイシン類似体を用いる場合、たとえばトウガラシ由来物質を配合する際、膏体中のカプサイシンとジヒドロカプサイシンとの合計の含有量は、０．００２〜０．２質量％が好ましく、より好ましくは０．０１〜０．１質量％である。
温感刺激成分としてノナン酸バニリルアミドを用いる場合、膏体中のノナン酸バニリルアミドの含有量は、０．０１〜１．０質量％が好ましく、より好ましくは０．０５〜０．５質量％である。
温感刺激成分としてバニリルブチルエーテルを用いる場合、膏体中のバニリルブチルエーテルの含有量は、０．０１５〜１．５質量％が好ましく、より好ましくは０．０７５〜０．７５質量％である。
【００１４】
（クロタミトン）
本発明においては、クロタミトンを併用することにより、温感刺激成分による温感付与に伴う刺激低減が図れる。
含水系粘着剤層（膏体）中、クロタミトンの含有量は、本発明の効果を妨げない範囲で有効量とすることができ、温感刺激成分に対する鎮痛効果の点から、０．１〜５質量％が好ましく、１〜３質量％がより好ましく、１．５〜３質量％が特に好ましい。
クロタミトンの含有量が好ましい下限値未満では、温感付与に伴う刺激を充分に抑えられない場合がある。好ましい上限値を超えても、温感付与に伴う刺激低減の効果はほとんど変わらず、また、貼付剤のはがれ・めくれが生じやすくなる。
【００１５】
本発明の貼付剤において、温感刺激成分とクロタミトンとの混合比率は、クロタミトン／温感刺激成分で表される質量比で、０．６以上が好ましく、１．３以上がより好ましい。上限値は１０００以下が好ましく、２００以下がより好ましい。
クロタミトン／温感刺激成分で表される質量比が、好ましい下限値以上であると、温感付与に伴う刺激がより低減されやすくなり、好ましい上限値以下であれば、温感付与効果（温感の実感度、温感の持続性）が充分に得られやすい。
温感刺激成分としてカプサイシン又はカプサイシン類似体を用いる場合、たとえばトウガラシ由来物質を配合する際、クロタミトン／（カプサイシン及びジヒドロカプサイシン）で表される質量比は、１０以上が好ましく、２０以上がより好ましい。上限値は１０００以下が好ましく、２００以下がより好ましい。
温感刺激成分としてノナン酸バニリルアミドを用いる場合、クロタミトン／ノナン酸バニリルアミドで表される質量比は、１以上が好ましく、２以上がより好ましい。上限値は１００以下が好ましく、２０以下がより好ましい。
温感刺激成分としてバニリルブチルエーテルを用いる場合、クロタミトン／バニリルブチルエーテルで表される質量比は、０．６以上が好ましく、１．３以上がより好ましい。上限値は６６．７以下が好ましく、１３．４以下がより好ましい。
【００１６】
（その他成分）
・粘着基剤
粘着基剤としては、含水系粘着剤層を形成し得るものであればよく、種々のものを用いることができる。なかでも、各種架橋剤で架橋されたポリアクリル酸もしくはその塩、又は各種架橋剤で架橋されたポリアクリル酸の部分中和物を用いることが好ましい。
架橋されたポリアクリル酸もしくはその塩又はその部分中和物、が形成する含水ゲルは高含水量であり、該含水ゲルを含水系粘着剤層に用いることで、皮膚への粘着性に優れた貼付剤が得られる。
架橋前のポリアクリル酸又はその塩としては、特に制限はないが、重量平均分子量１万〜１０００万のものを用いることが好ましい。特に、貼付剤の使用感が向上する点から、重量平均分子量１万以上５０万未満、５０万以上２００万未満、２００万〜７００万のポリアクリル酸及びその塩から２種以上を組み合わせて用いることが好ましい。
本発明において「重量平均分子量」は、標準物質としてポリエチレンオキシドを用い、ＧＰＣ（ゲル・パーミエーション・クロマトグラフィー）法により測定される値を示す。
ポリアクリル酸塩としては、ポリアクリル酸ナトリウム、ポリアクリル酸カリウム等のポリアクリル酸の一価金属塩；ポリアクリル酸モノエタノールアミン、ポリアクリル酸ジエタノールアミン、ポリアクリル酸トリエタノールアミン等のポリアクリル酸のアルカノールアンモニウム塩；ポリアクリル酸のアンモニウム塩（ＮＨ４＋）等が挙げられる。
ポリアクリル酸とポリアクリル酸塩とを併用する場合、これらの配合比率（質量比）は、ポリアクリル酸：ポリアクリル酸塩＝１：１０〜１０：１が好ましく、１：９〜９：１がより好ましい。又は、この質量比となるように、ポリアクリル酸を部分中和したものを用いてもよい。
また、ポリアクリル酸の部分中和物を用いる場合、中和度が１０〜５０モル％未満のものを用いることが好ましい。
【００１７】
具体的な市販品としては、ポリアクリル酸として、ジュリマーＡＣ−１０８Ｈ（商品名、日本純薬株式会社製、１３．３質量％水溶液、重量平均分子量は１３０万）；
ポリアクリル酸ナトリウムとして、アロンビスＳ（商品名、東亞合成株式会社製、重量平均分子量は４００万〜５００万）；
ポリアクリル酸の部分中和物として、アロンビスＡＨ−１０６Ｘ（商品名、東亞合成株式会社製、重量平均分子量は４００万〜５００万、中和度４０モル％）、アロンビスＡＨ−１０５Ｘ（商品名、東亞合成株式会社製、重量平均分子量は４００万〜５００万、中和度５０モル％）
等を用いることができる。
【００１８】
ポリアクリル酸、その塩又はその部分中和物（以下まとめて「ポリアクリル酸類」という）は、１種を単独で用いてもよく、２種以上を適宜組み合わせて用いてもよい。
含水系粘着剤層（膏体）中、ポリアクリル酸類の含有量は、ポリアクリル酸類の総量として１〜１５質量％が好ましく、５〜１０質量％がより好ましい。ポリアクリル酸類の含有量が好ましい下限値未満であると、粘着力が不足する場合があり、好ましい上限値を超えると、粘度が高くなり、貼付剤製造時の作業性に不具合を生じたりするおそれがある。
【００１９】
尚、粘着基剤（架橋前）としては、アクリル酸又はその塩を重合して得られたアクリル酸重合体のほか；カルボキシビニルポリマー、例えばカーボポール（商品名、米国グッドリッチ社製）、ジュンロンＰＷ−１１０（商品名、東亞合成株式会社製、粘度８０００〜２００００ｍＰａ・ｓ（０．２質量％水溶液、２５℃））等の一部架橋したものも好適に使用し得る。加えて、メタクリル酸又はその塩を重合して得られるメタクリル酸重合体；アクリル酸又はその塩と、メタクリル酸又はその塩と、の共重合体なども使用し得る。
【００２０】
・架橋剤
架橋剤としては、通常、含水系貼付剤に使用されているものが挙げられる。例えば、カリウムミョウバン、アンモニウムミョウバン、鉄ミョウバン等のミョウバン類；水酸化アルミニウム、硫酸アルミニウム、塩化アルミニウム、酢酸アルミニウム、酸化アルミニウム、含硫ケイ酸アルミニウム、メタケイ酸アルミニウム、水酸化カルシウム、炭酸カルシウム、硫酸カルシウム、硝酸カルシウム、塩化カルシウム、酢酸カルシウム、酸化カルシウム、リン酸カルシウム、水酸化マグネシウム、炭酸マグネシウム、硫酸マグネシウム、酢酸マグネシウム、ケイ酸マグネシウム、酸化マグネシウム、水酸化アルミナマグネシウム、メタケイ酸アルミン酸マグネシウム、ケイ酸アルミン酸マグネシウム、合成ヒドロタルサイト、ジヒドロキシアルミニウムアミノアセテート等が挙げられる。
架橋剤は、１種を単独で用いてもよく、２種以上を適宜組み合わせて用いてもよい。なかでも、皮膚に対する安全性の観点から、アルミニウム化合物、マグネシウム化合物、カルシウム化合物等の無機多価金属化合物が好ましい。
【００２１】
・薬効成分
薬効成分としては、例えば、サリチル酸メチル、サリチル酸グリコール、インドメタシン、ケトプロフェン、フルルビプロフェン、イブプロフェン、フェルビナク、ジクロフェナクナトリウム、ロキソプロフェンナトリウム、メフェナム酸又はその誘導体、フルフェナム酸又はその誘導体、ブフェキサマック、イブフェナック、アルクロフェナック、プレドニゾロン、酢酸ヒドロコルチゾン、デキサメタゾン、ｌ−メントール、ｄｌ−カンフル、塩酸ジフェンヒドラミン、マレイン酸クロルフェニラミン、チモール、酢酸トコフェロール、ナプロキセン、ピロキシカム、オオバク等の生薬軟エキス、オオバク乾燥エキス等の生薬乾燥エキス、センブリ流エキス等の生薬流エキス、アルニカチンキ等の生薬チンキ、ハッカ油、ケイ皮油等の精油等が挙げられる。
【００２２】
・水溶性高分子
含水系粘着剤層には、貼付剤の使用感を向上させるために、水溶性高分子を含有させてもよい。この水溶性高分子化合物としては、ゼラチン、ポリビニルアルコール、ポリビニルピロリドン、カルボキシメチルセルロース又はその塩、ヒドロキシプロピルセルロース、ヒドロキシエチルセルロース、メチルセルロース、アルギン酸ナトリウム、キサンタンガム、アラビヤガム、トラガントガム、カラヤガム、無水マレイン酸共重合体、ヒアルロン酸、カラギーナン、グアーガム、アクリル酸とメタクリル酸アルキルとの共重合体等が挙げられる。なかでも、カルボキシメチルセルロース又はその塩が好ましい。
尚、ここでいう「水溶性」とは、１質量％以上の濃度で水に溶解することを示す。
【００２３】
・多価アルコール
含水系粘着剤層には、粘着剤層の保形性が向上し、また、製造時に配合成分の分散性が高まることから、多価アルコールを含有させることが好ましい。また、多価アルコールを配合することで、含水系粘着剤層を形成する際、各配合成分の分散性も向上する。多価アルコールとしては、例えば、エチレングリコール、１，３−ブタンジオール、プロピレングリコール、ブチレングリコール、イソプレングリコール、アミレングリコール、グリセリン、ジグリセリン、トリグリセリン、ポリグリセリン、ジエチレングリコール、ジプロピレングリコール、ジエチレングリコールモノアルキルエーテル、ソルビトール等が挙げられる。なかでも、ソルビトール、ジエチレングリコールモノアルキルエーテル、グリセリン、ジグリセリン、トリグリセリン、ポリグリセリンが好ましく、ソルビトール、ジエチレングリコールモノアルキルエーテル、グリセリンがより好ましい。
【００２４】
・アミン
含水系粘着剤層を形成する際、ｐＨ調整剤としてアミンを用いることができる。アミンとしては、ジエチルアミン、トリエチルアミン、トリプロピルアミン、トリラウリルアミン等の脂肪族アミン；モノエタノールアミン、ジエタノールアミン、ジイソプロパノールアミン、トリエタノールアミン、トリプロパノールアミン、トリイソプロパノールアミン、エチルジエタノールアミン等のアルカノールアミン；Ｎ−メチルピペリジン等の環状アミンなどが挙げられる。
【００２５】
・界面活性剤
含水系粘着剤層には、温感刺激成分の分散性を向上させるために、界面活性剤を含有させてもよい。界面活性剤としては、ポリオキシエチレンアルキルエーテル、ポリオキシエチレンポリオキシプロピレンアルキルエーテル等のエーテル系化合物；ソルビタン脂肪酸エステル、ポリオキシエチレンソルビタン脂肪酸エステル、グリセリン脂肪酸エステル、ポリグリセリン脂肪酸エステル、ポリオキシエチレングリセリン脂肪酸エステル、ポリエチレングリコール脂肪酸エステル、ショ糖脂肪酸エステル等のエステル系化合物；ポリオキシエチレンヒマシ油、ポリオキシエチレン硬化ヒマシ油、ポリオキシエチレンポリオキシプロピレン重合体；ラウリルジメチルベタインなどのアルキルベタイン、ヤシ油脂肪酸アミドプロピルベタインなどのアルキルアミドベタイン、アルキルスルホベタイン、イミダゾリン；飽和高級脂肪酸塩、アルキルスルホン酸塩、アルキルエーテルスルホン酸塩、アルキルエーテルスルホン酸塩；塩化トリメチルアルキルアンモニウムなどの４級アンモニウム塩、ジメチルアルキルアミン塩酸塩などのアルキルアミン塩等が挙げられる。
【００２６】
・キレート剤
含水系粘着剤層には、前記ポリアクリル酸類の架橋速度を制御するために、キレート剤を含有させてもよい。キレート剤としては、エデト酸、クエン酸、酒石酸、又はこれらの塩等が挙げられる。
【００２７】
・防腐剤
含水系粘着剤層には、防腐剤として、パラベン、レゾルシン、フェノール、フェノキシエタノール、チモール、クレゾール、ヒノキチオール等のフェノール類；安息香酸又はその塩、安息香酸ベンジル、サリチル酸又はその塩、ソルビン酸又はその塩、ホウ酸等の酸類；塩化ベンザルコニウム、塩化ベンゼトニウム、塩化アルキルトリメチルアンモニウム等の第４級アンモニウム化合物；グルコン酸クロルヘキシジン、塩酸クロルヘキシルヒドロキシトルエン、イソチアゾリン化合物等を含有させてもよい。なかでも、パラベン、安息香酸又はその塩、ヒノキチオール、イソチアゾリン化合物、チモールが好ましい。
【００２８】
・香料
含水系粘着剤層には、従来から貼付剤に使用されている香料を含有させてもよい。このような香料としては、例えば、アニス、アンジェリカ、安息香、イモーテル、カモミール、ガーリック、カルダモン、ガルバナム、キャラウェイ、キャロットシード、グアアックウッド、グレープフルーツ、サイプレス、サンダルウッド、シダーウッド、ジュニパー、スターアニス、セージ、ゼラニウム、セロリ、タイム、タラゴン、テレビン、トウヒ、乳香、バイオレット、ハッカ、マジョラム、ウイキョウ、クラリセージ、パイン、パセリ、バーチ、パチュリー、バラ、ヒソップ、フェンネル、ペパーミント、ブラックペッパー、ボダイジュ花、没薬、ヤロウ、レモン、レモングラス、ローズマリー、ローレル、シモツケギク、モモ、ヤグルマギク、ユーカリ、ユズ、ラベンダー、オレンジ等のハーブ系精油類もしくはエキス類、又は、低級アルコール類、アルデヒド類等が挙げられる。
【００２９】
・色素
含水系粘着剤層には、従来から貼付剤に使用されている色素を含有させてもよい。このような色素としては、例えば、赤色２号、赤色３号、赤色１０２号、赤色１０４号、赤色１０５号、赤色１０６号、赤色２０１号、赤色２０２号、赤色２０３号、赤色２０４号、赤色２０５号、赤色２０６号、赤色２０７号、赤色２０８号、赤色２１３号、赤色２１４号、赤色２１５号、赤色２１８号、赤色２１９号、赤色２２０号、赤色２２１号、赤色２２３号、赤色２２５号、赤色２２６号、赤色２２７号、赤色２２８号、赤色２３０号の（１）、赤色２３０号の（２）、赤色２３１号、赤色２３２号、赤色４０１号、赤色４０４号、赤色４０５号、赤色５０１号、赤色５０２号、赤色５０３号、赤色５０４号、赤色５０５号、赤色５０６号、黄色４号、黄色５号、黄色２０１号、黄色２０２号の（１）、黄色２０２号の（２）、黄色２０３号、黄色２０４号、黄色２０５号、黄色４０１号、黄色４０２号、黄色４０３号の（１）、黄色４０４号、黄色４０５号、黄色４０６号、黄色４０７号、緑色３号、緑色２０１号、緑色２０２号、緑色２０４号、緑色２０５号、緑色４０１号、緑色４０２号、青色１号、青色２号、青色２０１号、青色２０２号、青色２０３号、青色２０４号、青色２０５号、青色４０１号、青色４０３号、青色４０４号、橙色２０１号、橙色２０３号、橙色２０４号、橙色２０５号、橙色２０６号、橙色２０７号、橙色４０１号、橙色４０２号、橙色４０３号、褐色２０１号、紫色２０１号、紫色４０１号、黒色４０１号等が挙げられ、これらは１種単独で、又は２種以上を適宜組み合わせて使用することができる。
【００３０】
本発明の貼付剤は、たとえば、含水系粘着剤組成物を調製し、支持体上に、含水系粘着剤組成物を塗工することにより製造できる。
支持体への含水系粘着剤組成物の塗工量は、単位面積（１０ｃｍ×１４ｃｍ）当たりの膏体質量で、５〜３０ｇ／（１０ｃｍ×１４ｃｍ）が好ましく、８〜２０ｇ／（１０ｃｍ×１４ｃｍ）がより好ましく、１０〜１５ｇ／（１０ｃｍ×１４ｃｍ）がさらに好ましい。
該塗工量が好ましい下限値以上であれば、温感付与効果が充分に得られ、また、皮膚への粘着力が高まる。該塗工量が好ましい上限値以下であれば、支持体上に含水系粘着剤組成物を均一に塗工することが容易となる。
【００３１】
また、本発明の貼付剤においては、支持体上に塗工した含水系粘着剤組成物の塗工面（膏面）を、ライナー（膏面被覆物）で被覆してもよい。ライナー（膏面被覆物）としては、塩化ビニルフィルム、ポリエチレンフィルム、ポリプロピレンフィルム、ポリエステルフィルム、剥離紙（離型紙）等が好適に挙げられる。
【００３２】
以上説明した本発明の貼付剤は、支持体として、透湿度が３００ｇ／ｍ２／２４時間以下のシート状のものが用いられ、該支持体上に、温感刺激成分とクロタミトンとを含有する含水系粘着剤層を有する。
支持体の透湿度が３００ｇ／ｍ２／２４時間以下であることにより、貼付部位の保温効果に優れる。これにより、温感刺激成分による温感を充分に実感でき、その温感の持続性も高くなる。加えて、クロタミトンの併用により、温感付与に伴って生じる刺激（ヒリヒリ感等）が低減される。
さらに、本発明の貼付剤は、使用時のはがれ・めくれが生じにくい。
また、本発明の貼付剤は、手首から手指までの部位、及び、膝から足指までの部位からなる群より選ばれる抹消部位に貼付されることが好ましい。本発明の貼付剤は、かかる抹消部位に貼付した場合でも充分な温感付与効果が得られるため、抹消部位用として特に好適である。抹消部位として具体的には、手首、手掌、手背、手指、膝、膝窩、脛、脹脛、足首、踵、足底、足背、足指などが挙げられる。
【実施例】
【００３３】
以下に実施例を用いて本発明をさらに詳しく説明するが、本発明はこれら実施例に限定されるものではない。尚、本実施例において「％」は、特に断りがない限り「質量％」を示す。
本実施例において使用した支持体、原料は下記の通りである。
【００３４】
（使用した支持体）
支持体Ａ：ポリプロピレン（ＰＰ）フィルム積層ポリエステル不織布。中本パックス株式会社製、ポリエステル不織布及びポリプロピレンフィルムにラミネート加工を施して一体化（積層構造と）した支持体。透湿度が０、５０、１５０、３００、５００ｇ／ｍ２／２４時間とそれぞれ異なるもの。
支持体Ｂ：ポリ塩化ビニル（ＰＶＣ）フィルム。中本パックス株式会社製、透湿度が１ｇ／ｍ２／２４時間のもの。
［透湿度の測定方法］
ＪＩＳ  Ｌ  １０９９−２０１２「繊維製品の透湿度試験方法」に準拠し、塩化カルシウム法で測定した（Ａ−１法、４０℃、９０％ＲＨ）。具体的には以下のようにして測定した。
あらかじめ約４０℃に温めた透湿カップに吸湿剤（塩化カルシウム）を約３３ｇ入れ、該透湿カップに振動を与え均一にした後、薬さじで表面を平らにならし、円形板を用いて、吸湿剤と試験片の下面との距離が３ｍｍになるように調節した。次に、該試験片を透湿カップに載せ、パッキン及びリングを順次装着し、ちょうナットで固定した後、装着側面をビニル粘着テープでシールして試験体とした。
この試験体を、温度４０±２℃、湿度９０±５％ＲＨの恒温・恒湿装置内に入れた。
１時間後に試験体を取り出し、直ちに質量（ａ１）を１ｍｇまで測定した。
測定後、再び試験体を恒温・恒湿装置内に入れ、１時間後に試験体を取り出し、直ちに質量（ａ２）を１ｍｇまで測定した。
そして、下式によって試験体の透湿度（２４時間当たりの透湿度に換算したもの）を求めた。
試験体の透湿度（ｇ／ｍ２／２４ｈ）＝（ａ２−ａ１）／Ｓ×２４    Ｓ：透湿面積（ｍ２）
【００３５】
（使用した原料）
［温感刺激成分］
トウガラシエキス：商品名「トウガラシエキス−２０」、アルプス薬品工業株式会社製；該トウガラシエキス中のカプサイシンとジヒドロカプサイシンとの合計の含有量が２０質量％のもの。
ノナン酸バニリルアミド：商品名「ノニル酸ワニリルアミド」、長岡実業株式会社製。
バニリルブチルエーテル：商品名「バニリルブチルエーテル」、高砂香料工業株式会社製。
【００３６】
［クロタミトン］
クロタミトン：商品名「クロタミトン」、住友化学株式会社製。
【００３７】
［クロタミトンの比較成分］
塩酸ジフェンヒドラミン：商品名「塩酸ジフェンヒドラミン」、金剛化学株式会社製。
マレイン酸クロルフェニラミン：商品名「マレイン酸クロルフェニラミン」、金剛化学株式会社製。
【００３８】
［その他成分］
ポリアクリル酸部分中和物：商品名「アロンビスＡＨ−１０６Ｘ」、東亞合成株式会社製。
ジヒドロキシアルミニウムアミノアセテート：商品名「グリシナール」、協和化学工業株式会社製。
カルボキシメチルセルロースナトリウム：商品名「ＣＭＣ１３８０」、ダイセル化学工業株式会社製。
グリセリン：日本薬局方グリセリン、阪本薬品工業株式会社製。
ポリソルベート８０：商品名「ＴＯ−１０ＭＶ」、日光ケミカルズ株式会社製。
酒石酸：商品名「酒石酸」、磐田化学工業（株）。
エデト酸ナトリム：商品名「キレスト２ＢＳＴ」、中部キレスト株式会社製。
精製水。
【００３９】
＜貼付剤の製造＞
下記の製造方法により、シート状の支持体上に各組成からなる含水系粘着剤層を有する貼付剤、をそれぞれ製造した。支持体、含水系粘着剤層（膏体）の組成、膏体の含水率、支持体上の膏体質量について表１〜４に示す。
表中、温感刺激成分における「トウガラシエキス（カプサイシン及びジヒドロカプサイシン）」は、上段が、膏体中のトウガラシエキスの含有量（質量％）、下段が、トウガラシエキスによって供給される、膏体中のカプサイシンとジヒドロカプサイシンとの合計量（質量％）を示す。
【００４０】
（実施例１）
精製水に、エデト酸ナトリウムと酒石酸とを撹拌しながら添加し、予備溶解物１を調製した。
また、ポリソルベート８０に、クロタミトンとトウガラシエキスとを溶解し、予備溶解物２を調製した。
また、グリセリンに、粉体状のカルボキシメチルセルロースナトリウムとポリアクリル酸部分中和物とを添加して撹拌（ハンドミキサーにて２０００〜３０００ｒｐｍで５分間）し、これらを均一に分散・溶解して予備分散物１を調製した。
次いで、予備溶解物１に、予備溶解物２と精製水とを添加し、撹拌（ヘンシェルミキサーにて３００ｒｐｍで２分間）し、練合物１を得た。
この練合物１に、予備分散物１と精製水とを添加し、撹拌（ヘンシェルミキサーにて３００ｒｐｍで２分間程度）し、練合物２を得た。
また、グリセリンに、粉末状のジヒドロキシアルミニウムアミノアセテートを添加して均一に分散し、予備分散物２を調製した。
練合物２に予備分散物２を添加し、撹拌（ヘンシェルミキサーにて３００ｒｐｍで２分間程度）し、含水系粘着剤組成物を得た。
得られた含水系粘着剤組成物を、１４ｇ／１４０ｃｍ２となるように、支持体（透湿度１ｇ／ｍ２／２４時間）に均一に塗布することにより、該支持体上に含水系粘着剤層（膏体）を形成した。
その後、その膏体表面に、ライナーとしてポリプロピレンフィルム（ダイニック株式会社製）を覆い被せて貼付剤を作製した。
【００４１】
（比較例１）
透湿度の異なる支持体を用いた以外は、実施例１と同様にして貼付剤を作製した。
【００４２】
（比較例２）
トウガラシエキスを未配合（配合せず）とした以外は、実施例１と同様にして貼付剤を作製した。
以下、従前実施例から、配合成分又は配合量を変更した場合には、精製水でバランスした。
【００４３】
（比較例３）
クロタミトンを未配合（配合せず）とした以外は、実施例１と同様にして貼付剤を作製した。
【００４４】
（比較例４）
クロタミトンを塩酸ジフェンヒドラミンに変更した以外は、実施例１と同様にして貼付剤を作製した。
【００４５】
（比較例５）
クロタミトンをマレイン酸クロルフェニラミンに変更した以外は、実施例１と同様にして貼付剤を作製した。
【００４６】
（実施例２〜５）
透湿度の異なる支持体を用いた以外は、実施例１と同様にして貼付剤を作製した。
【００４７】
（実施例６〜１１）
トウガラシエキス（カプサイシン）の配合量を変更した以外は、実施例１と同様にして貼付剤を作製した。
【００４８】
（実施例１２〜１７）
クロタミトンの配合量を変更した以外は、実施例１と同様にして貼付剤を作製した。
【００４９】
（実施例１８）
クロタミトンの配合量を２．０質量％から１．０質量％へ変更し、かつ、材質の異なる支持体を用いた以外は、実施例１と同様にして貼付剤を作製した。
【００５０】
（実施例１９）
クロタミトンの配合量を２．０質量％から１．０質量％へ変更し、かつ、トウガラシエキス０．１質量％を、ノナン酸バニリルアミド０．０１質量％に変更した以外は、実施例１と同様にして貼付剤を作製した。
【００５１】
（実施例２０、２１）
ノナン酸バニリルアミドの配合量を変更した以外は、実施例１９と同様にして貼付剤を作製した。
【００５２】
（実施例２２）
クロタミトンの配合量を２．０質量％から１．０質量％へ変更し、かつ、トウガラシエキス０．１質量％を、バニリルブチルエーテル０．０１５質量％に変更した以外は、実施例１と同様にして貼付剤を作製した。
【００５３】
（実施例２３、２４）
バニリルブチルエーテルの配合量を変更した以外は、実施例２２と同様にして貼付剤を作製した。
【００５４】
＜評価＞
貼付剤の温感付与効果については、温感の実感度と、温感の持続性と、を評価することにより確認した。貼付時の刺激については、貼付時の痛み（ヒリヒリ感等）を評価することにより確認した。加えて、貼付剤のはがれ・めくれについても評価した。
【００５５】
［温感の実感度］
２０代から４０代の健常な成人男女１０人の脹脛に、１０ｃｍ×１４ｃｍに裁断した貼付剤を８時間貼り、最も温感を感じたときの実感度（温感の強度）を下記評価基準により評価した。
評価基準
５点：温感を非常に感じた。
４点：温感をかなり感じた。
３点：温感を少し感じた。
２点：温感をやや感じた。
１点：温感を感じなかった。
そして、１０人の評価点を平均し、この平均点が４．５点以上の場合を◎、４．０点以上４．５点未満の場合を○、３．０点以上４．０点未満の場合を△、３．０点未満の場合を×とし、◎、○、△を合格とした。この結果を表１〜４に示した。
【００５６】
［温感の持続性］
２０代から４０代の健常な成人男女１０人の脹脛に、１０ｃｍ×１４ｃｍに裁断した貼付剤を貼り、約３時間経過後の温感の持続性を下記評価基準により評価した。
評価基準
５点：温感を非常に感じた。
４点：温感をかなり感じた。
３点：温感を少し感じた。
２点：温感をやや感じた。
１点：温感を感じなかった。
そして、１０人の評価点を平均し、この平均点が４．５点以上の場合を◎、４．０点以上４．５点未満の場合を○、３．０点以上４．０点未満の場合を△、３．０点未満の場合を×とし、◎、○、△を合格とした。この結果を表１〜４に示した。
【００５７】
［貼付時の刺激］
２０代から４０代の健常な成人男女１０人の脹脛に、１０ｃｍ×１４ｃｍに裁断した貼付剤を８時間貼り、貼付時に最も痛み（ヒリヒリ感等）を感じたときの、その痛みの強度を下記評価基準により評価した。
評価基準
５点：痛みを感じなかった。
４点：痛みをやや感じた。
３点：痛みを少し感じた。
２点：痛みをかなり感じた。
１点：痛みを非常に感じた。
そして、１０人の評価点を平均し、この平均点が４．５点以上の場合を◎、４．０点以上４．５点未満の場合を○、３．０点以上４．０点未満の場合を△、３．０点未満の場合を×とし、◎、○、△を合格とした。この結果を表１〜４に示した。
【００５８】
［貼付剤のはがれ・めくれ］
２０代から４０代の健常な成人男女１０人の脹脛に、１０ｃｍ×１４ｃｍに裁断した貼付剤を貼り、８時間後の貼付状態を下記評価基準により評価した。
評価基準
５点：貼付剤のはがれ・めくれなし。
４点：貼付剤の縁（縁全体の２０％未満）にはがれ・めくれあり。
３点：貼付剤の縁（縁全体の２０％以上４０％未満）にはがれ・めくれあり。
２点：貼付剤の縁（縁全体の４０％以上６０％未満）にはがれ・めくれあり。
１点：貼付剤の縁（縁全体の６０％以上）にはがれ・めくれあり、又は貼付剤が剥がれ落ちた。
そして、１０人の評価点を平均し、この平均点が４５点以上の場合を◎、４０点以上４５点未満の場合を○、３０点以上４０点未満の場合を△、３０点未満の場合を×とし、◎、○、△を合格とした。この結果を表１〜４に示した。
【００５９】
【表１】
2014125483.tif 000002
【００６０】
【表２】
2014125483.tif 000003
【００６１】
【表３】
2014125483.tif 000004
【００６２】
【表４】
2014125483.tif 000005
【００６３】
表１〜４に示す評価結果から、本発明を適用した実施例の貼付剤は、温感付与効果が高く、かつ、温感付与に伴う刺激が低いことが分かる。